(57)【要約】      （修正有）【課題】広い温度範囲でプロトン伝導性が高く耐熱水性、化学的安定性、機械的強度に優れたプロトン伝導膜が得られるポリアリーレン系共重合体およびその製造方法の提供。【解決手段】式（１）で表される構成単位含フッ素ポリアリーレン基、含ＣＮポリアリーレン基を含有するポリアリーレン系共重合体。2006342243.tif 000072［Ｙは−ＣＯ−や−ＳＯ2−等、Ｚは単結合や−Ｏ−等、Ａｒは−ＳＯ3Ｈを有する芳香族基等、ｍ、ｍ’は０〜１０の整数、ｍ''は１〜１００の整数、ｋは１〜４の整数］【選択図】  なし【特許請求の範囲】
【請求項１】
下記一般式（１）で表される構成単位と、
下記一般式（２−１）または（２−２）で表される構成単位と、
下記一般式（３）で表される構成単位と
を含有することを特徴とするポリアリーレン系共重合体。
【化１】
2006342243.tif 000052
［式（１）中、Ｙは、−ＣＯ−、−ＳＯ2−、−ＳＯ−、−ＣＯＮＨ−、−ＣＯＯ−、
−（ＣＦ2）i−（ｉは１〜１０の整数である）および−Ｃ（ＣＦ3）2−からなる群より選ばれる少なくとも１種の基を示し、
Ｚは、独立に単結合、または、−Ｏ−、−Ｓ−、−（ＣＨ2）j−（ｊは１〜１０の整数である）および−Ｃ（ＣＨ3）2−からなる群より選ばれる少なくとも１種の基を示し、
Ａｒは、−ＳＯ3Ｈ、−Ｏ−（ＣＲ2）eＳＯ3Ｈまたは−Ｓ−（ＣＲ2）eＳＯ3Ｈで表され
る置換基を有する芳香族基を示し、
Ｒは、独立に水素原子、フッ素原子、アルキル基、および、一部もしくはすべてがハロゲン化されたハロゲン化アルキル基からなる群より選ばれる少なくとも１種の原子または基を示し、ｅは１〜２０の整数を示し、
ｍは０〜１０の整数を示し、ｍ’は０〜１０の整数を示し、ｍ''は１〜１００の整数を示し、ｋは１〜４の整数を示す。］
【化２】
2006342243.tif 000053
［式（２−１）および（２−２）中、Ｘは２価の基または単結合を示し、Ｒ11〜Ｒ13は、それぞれ独立に水素原子またはアルキル基を示し、ｐは１〜４の整数を示し、ｑは１〜４の整数を示す。］
【化３】
2006342243.tif 000054
［式（３）中、Ｒ21〜Ｒ23は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示す。］
【請求項２】
下記一般式（４−１）または（４−２）で表される構成単位をさらに含有することを特徴とする請求項１に記載のポリアリーレン系共重合体。
【化４】
2006342243.tif 000055
［式（４−１）および（４−２）中、Ｒ31〜Ｒ38は、それぞれ独立に水素原子、フッ素原子、アルキル基、一部もしくはすべてがハロゲン化されたハロゲン化アルキル基、アリル基およびアリール基からなる群より選ばれる少なくとも１種の原子または基を示し、
Ｊは、アルキレン基、フッ素置換アルキレン基、アリール置換アルキレン基、アルケニレン基、アルキニレン基、アリーレン基、フルオレニリデン基、−Ｏ−、−Ｓ−、−ＣＯ−、−ＣＯＮＨ−、−ＣＯＯ−、−ＳＯ−および−ＳＯ2−からなる群より選ばれる少なく
とも１種の基を示す。］
【請求項３】
スルホン酸基を０．５〜３．０ｍｅｑ／ｇ含有することを特徴とする請求項１または２に記載のポリアリーレン系共重合体。
【請求項４】
フッ素原子を６重量％以上含有することを特徴とする請求項１〜３のいずれかに記載のポリアリーレン系共重合体。
【請求項５】
下記一般式（５−１）または（５−２）で表される化合物と、
下記一般式（６−１）または（６−２）で表される化合物と、
下記一般式（７）で表される化合物と、
下記一般式（８−１）または（８−２）で表される化合物と
を反応させることを特徴とするポリアリーレン系共重合体の製造方法。
【化５】
2006342243.tif 000056
【化６】
2006342243.tif 000057
［式（５−１）および（５−２）中、Ｒ21〜Ｒ28は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示し、
Ｙは、それぞれ独立に−ＣＯ−、−ＳＯ2−、−ＳＯ−、−ＣＯＮＨ−、−ＣＯＯ−、
−（ＣＦ2）i−（ｉは１〜１０の整数である）および−Ｃ（ＣＦ3）2−からなる群より選ばれる少なくとも１種の基を示し、
Ｚは、独立に単結合、または、−Ｏ−、−Ｓ−、−（ＣＨ2）j−（ｊは１〜１０の整数である）および−Ｃ（ＣＨ3）2−からなる群より選ばれる少なくとも１種の基を示し、
ｍは０〜１０の整数を示し、ｍ’は０〜１０の整数を示し、ｍ”は１〜１００の整数を示し、ｋは１〜４の整数を示し、
Ｒaは炭素原子数１〜２０の炭化水素基、水素原子またはアルカリ金属原子を示し、
Ａｒ’は−ＳＯ3Ｒb、−Ｏ−（ＣＲ2）eＳＯ3Ｒbまたは−Ｓ−（ＣＲ2）eＳＯ3Ｒbで表される置換基を有する芳香族基を示し、
Ｒbは炭素原子数１〜２０の炭化水素基、水素原子またはアルカリ金属原子を示し、
Ｒは、独立に水素原子、フッ素原子、アルキル基、および、一部もしくはすべてがハロゲン化されたハロゲン化アルキル基からなる群より選ばれる少なくとも１種の原子または基を示し、ｅは１〜２０の整数を示し、
ＶおよびＶ’は、それぞれ独立にフッ素原子または塩素原子を示す。］
【化７】
2006342243.tif 000058
［式（６−１）および（６−２）中、Ｘは２価の基または単結合を示し、Ｒ11〜Ｒ13は、それぞれ独立に水素原子またはアルキル基を示し、ｐは１〜４の整数を示し、ｑは１〜４の整数を示す。］
【化８】
2006342243.tif 000059
［式（７）中、Ｒ21〜Ｒ23は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示し、
ＶおよびＶ’は、それぞれ独立にフッ素原子または塩素原子を示す。］
【化９】
2006342243.tif 000060
［式（８−１）および（８−２）中、Ｒ31〜Ｒ38は、それぞれ独立に水素原子、フッ素原子、アルキル基、一部もしくはすべてがハロゲン化されたハロゲン化アルキル基、アリル基およびアリール基からなる群より選ばれる少なくとも１種の原子または基を示し、
Ｊは、アルキレン基、フッ素置換アルキレン基、アリール置換アルキレン基、アルケニレン基、アルキニレン基、アリーレン基、フルオレニリデン基、−Ｏ−、−Ｓ−、−ＣＯ−、−ＣＯＮＨ−、−ＣＯＯ−、−ＳＯ−および−ＳＯ2−からなる群より選ばれる少なく
とも１種の基を示す。］
【請求項６】
下記一般式（５−３）または（５−４）で表される化合物と、
下記一般式（６−１）または（６−２）で表される化合物と、
下記一般式（７）で表される化合物と、
下記一般式（８−１）または（８−２）で表される化合物と
を反応させて得られたポリアリーレン系共重合体をスルホン化することを特徴とするポリアリーレン系共重合体の製造方法。
【化１０】
2006342243.tif 000061
【化１１】
2006342243.tif 000062
［式（５−３）および（５−４）中、Ｒ21〜Ｒ28は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示し、
Ｙは、それぞれ独立に−ＣＯ−、−ＳＯ2−、−ＳＯ−、−ＣＯＮＨ−、−ＣＯＯ−、
−（ＣＦ2）i−（ｉは１〜１０の整数である）および−Ｃ（ＣＦ3）2−からなる群より選ばれる少なくとも１種の基を示し、
Ｚは、独立に単結合、または、−Ｏ−、−Ｓ−、−（ＣＨ2）j−（ｊは１〜１０の整数である）および−Ｃ（ＣＨ3）2−からなる群より選ばれる少なくとも１種の基を示し、
ｍは０〜１０の整数を示し、ｍ’は０〜１０の整数を示し、ｍ”は１〜１００の整数を示し、
Ａｒ''は、置換基を有しない芳香族基を示し、
ＶおよびＶ’は、それぞれ独立にフッ素原子または塩素原子を示す。］
【化１２】
2006342243.tif 000063
［式（６−１）および（６−２）中、Ｘは２価の基または単結合を示し、Ｒ11〜Ｒ13は、それぞれ独立に水素原子またはアルキル基を示し、ｐは１〜４の整数を示し、ｑは１〜４の整数を示す。］
【化１３】
2006342243.tif 000064
［式（７）中、Ｒ21〜Ｒ23は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示し、
ＶおよびＶ’は、それぞれ独立にフッ素原子または塩素原子を示す。］
【化１４】
2006342243.tif 000065
［式（８−１）および（８−２）中、Ｒ31〜Ｒ38は、それぞれ独立に水素原子、フッ素原子、アルキル基、一部もしくはすべてがハロゲン化されたハロゲン化アルキル基、アリル基およびアリール基からなる群より選ばれる少なくとも１種の原子または基を示し、
Ｊは、アルキレン基、フッ素置換アルキレン基、アリール置換アルキレン基、アルケニレン基、アルキニレン基、アリーレン基、フルオレニリデン基、−Ｏ−、−Ｓ−、−ＣＯ−、−ＣＯＮＨ−、−ＣＯＯ−、−ＳＯ−および−ＳＯ2−からなる群より選ばれる少なく
とも１種の基を示す。］
【請求項７】
下記一般式（５−５）または（５−６）で表される化合物と、
下記一般式（６−１）または（６−２）で表される化合物と、
下記一般式（７）で表される化合物と、
下記一般式（８−１）または（８−２）で表される化合物と
を反応させて得られた官能基を有するポリアリーレン系共重合体に、
下記一般式（９−１）または（９−２）で表される化合物を反応させることを特徴とするポリアリーレン系共重合体の製造方法。
【化１５】
2006342243.tif 000066
【化１６】
2006342243.tif 000067
［式（５−５）および（５−６）中、Ｒ21〜Ｒ28は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示し、
Ｙは、それぞれ独立に−ＣＯ−、−ＳＯ2−、−ＳＯ−、−ＣＯＮＨ−、−ＣＯＯ−、
−（ＣＦ2）i−（ｉは１〜１０の整数である）および−Ｃ（ＣＦ3）2−からなる群より選ばれる少なくとも１種の基を示し、
Ｚは、独立に、単結合、または、−Ｏ−、−Ｓ−、−（ＣＨ2）j−（ｊは１〜１０の整数である）および−Ｃ（ＣＨ3）2−からなる群より選ばれる少なくとも１種の基を示し、
ｍは０〜１０の整数を示し、ｍ’は０〜１０の整数を示し、ｍ”は１〜１００の整数を示し、
Ａｒ'''は−ＯＭまたは−ＳＭで表される置換基を有する芳香族基を示し、
Ｍは水素原子またはアルカリ金属原子を示し、
ＶおよびＶ’は、それぞれ独立にフッ素原子または塩素原子を示す。］
【化１７】
2006342243.tif 000068
［式（６−１）および（６−２）中、Ｘは２価の基または単結合を示し、Ｒ11〜Ｒ13は、それぞれ独立に水素原子またはアルキル基を示し、ｐは１〜４の整数を示し、ｑは１〜４の整数を示す。］
【化１８】
2006342243.tif 000069
［式（７）中、Ｒ21〜Ｒ23は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示し、
ＶおよびＶ’は、それぞれ独立にフッ素原子または塩素原子を示す。］
【化１９】
2006342243.tif 000070
［式（８−１）および（８−２）中、Ｒ31〜Ｒ38は、それぞれ独立に水素原子、フッ素原子、アルキル基、一部もしくはすべてがハロゲン化されたハロゲン化アルキル基、アリル基およびアリール基からなる群より選ばれる少なくとも１種の原子または基を示し、
Ｊは、アルキレン基、フッ素置換アルキレン基、アリール置換アルキレン基、アルケニレン基、アルキニレン基、アリーレン基、フルオレニリデン基、−Ｏ−、−Ｓ−、−ＣＯ−、−ＣＯＮＨ−、−ＣＯＯ−、−ＳＯ−および−ＳＯ2−からなる群より選ばれる少なく
とも１種の基を示す。］
【化２０】
2006342243.tif 000071
［式（９−１）および（９−２）中、Ｒは、独立に水素原子、フッ素原子、アルキル基、および、一部もしくはすべてがハロゲン化されたハロゲン化アルキル基からなる群より選ばれる少なくとも１種の原子または基を示し、ｅは１〜２０の整数を示し、Ｌは塩素原子、臭素原子またはヨウ素原子を示し、Ｍは水素原子またはアルカリ金属原子を示す。］
【請求項８】
請求項１〜４のいずれかに記載のポリアリーレン系重合体を含有することを特徴とするプロトン伝導膜。
【発明の詳細な説明】
【技術分野】
【０００１】
本発明は、ポリアリーレン系共重合体、その製造方法およびプロトン伝導膜に関し、さらに詳細には、一次電池用電解質、二次電池用電解質、燃料電池用高分子固体電解質、表示素子、各種センサー、信号伝達媒体、固体コンデンサー、イオン交換膜などに利用可能なプロトン伝導膜に有用であるスルホン酸基含有ポリアリーレン系共重合体、その製造方法および該スルホン酸基含有ポリアリーレン共重合体からなるプロトン伝導膜に関する。
【背景技術】
【０００２】
電解質は、通常、（水）溶液で用いられることが多い。しかし、近年、これを固体系に置き替えていく傾向が高まってきている。その第１の理由としては、たとえば、電気・電子材料に応用する場合のプロセッシングの容易さであり、第２の理由としては、軽薄短小および省電力化への移行である。
【０００３】
従来、プロトン伝導性材料としては、無機化合物からなるもの、および、有機化合物からなるものの両方が知られている。無機化合物としては、たとえば水和化合物であるリン酸ウラニルなどが挙げられる。しかしながら、このような無機化合物からなる伝導層は、基板または電極との界面での接触が十分でないため、該伝導層を基板または電極上に形成するには問題が多い。
【０００４】
一方、有機化合物としては、いわゆる陽イオン交換樹脂に属するポリマー、例えばポリスチレンスルホン酸などのビニル系ポリマーのスルホン化物、ナフィオン（商品名、デュポン社製）を代表とするパーフルオロアルキルスルホン酸ポリマー、パーフルオロアルキルカルボン酸ポリマーや、ポリベンズイミダゾールおよびポリエーテルエーテルケトンなどの耐熱性高分子にスルホン酸基またはリン酸基を導入したポリマー（たとえば、非特許文献１〜３参照）などの有機系ポリマーが挙げられる。
【０００５】
上記有機系ポリマーは、通常、フィルム状で用いられるが、溶媒に可溶性であること、または熱可塑性であることを利用し、電極上に伝導膜を接合加工できる。しかしながら、これら有機系ポリマーの多くは、プロトン伝導度がまだ十分でないことに加え、高温（１００℃以上）において耐久性、プロトン伝導性および力学的性質、特に弾性率が大きく低下すること、湿度条件に対する依存性が大きいこと、電極との密着性が十分ではないこと、含水ポリマー構造に起因する稼動中の過度の膨潤による強度の低下や形状の崩壊に至ることなどの問題がある。したがって、これら有機系ポリマーを、電気・電子材料などに応用するには種々問題がある。
【０００６】
さらに、特許文献１には、スルホン化された剛直ポリフェニレンからなる固体高分子電解質が提案されている。このポリマーはフェニレン連鎖からなる芳香族化合物を重合して得られるポリマーを主成分とし、これをスルホン化剤と反応させてスルホン酸基を導入している。しかしながら、スルホン酸基の導入量の増加によって、プロトン伝導度も向上するものの、同時に、得られるスルホン化ポリマーの機械的特性、たとえば、破断伸びおよび耐折曲げ性などの靭性、ならびに、耐熱水性は著しく損なわれる。
【特許文献１】米国特許第５，４０３，６７５号公報
【非特許文献１】Polymer Preprints, Japan, Vol.42, No.7, p.2490〜2492 (1993)
【非特許文献２】Polymer Preprints, Japan, Vol.43, No.3, p.735〜736 (1994)
【非特許文献３】Polymer Preprints, Japan, Vol.42, No.3, p.730 (1993)
【発明の開示】
【発明が解決しようとする課題】
【０００７】
本発明の課題は、広範囲の温度領域にわたって高いプロトン伝導性を有するとともに、耐熱水性、化学的安定性、靭性および機械的強度に優れたプロトン伝導膜、該プロトン伝導膜が得られるポリアリーレン系共重合体およびその製造方法を提供することにある。
【課題を解決するための手段】
【０００８】
本発明者らは、上記課題を解決すべく鋭意研究を行った。その結果、スルホン酸基を有する特定の構成単位を含有し、主鎖中にフッ素基およびニトリル基が導入されたポリアリーレン系共重合体を用いることにより、広範囲の温度領域にわたって高いプロトン伝導性を有するとともに、耐熱水性および化学的安定性に優れたプロトン伝導膜が得られることを見出し、本発明を完成するに至った。
【０００９】
すなわち、本発明に係るポリアリーレン系共重合体は、下記一般式（１）で表される構成単位と、下記一般式（２−１）または（２−２）で表される構成単位と、下記一般式（３）で表される構成単位とを含有することを特徴とする。
【００１０】
【化１】
2006342243.tif 000002
【００１１】
式（１）中、Ｙは、−ＣＯ−、−ＳＯ2−、−ＳＯ−、−ＣＯＮＨ−、−ＣＯＯ−、−
（ＣＦ2）i−（ｉは１〜１０の整数である）および−Ｃ（ＣＦ3）2−からなる群より選ばれる少なくとも１種の基を示し、Ｚは、独立に単結合、または、−Ｏ−、−Ｓ−、−（ＣＨ2）j−（ｊは１〜１０の整数である）および−Ｃ（ＣＨ3）2−からなる群より選ばれる少なくとも１種の基を示し、Ａｒは、−ＳＯ3Ｈ、−Ｏ−（ＣＲ2）eＳＯ3Ｈまたは−Ｓ−（ＣＲ2）eＳＯ3Ｈで表される置換基を有する芳香族基を示し、Ｒは、独立に水素原子、
フッ素原子、アルキル基、および、一部もしくはすべてがハロゲン化されたハロゲン化アルキル基からなる群より選ばれる少なくとも１種の原子または基を示し、ｅは１〜２０の整数を示し、ｍは０〜１０の整数を示し、ｍ’は０〜１０の整数を示し、ｍ''は１〜１００の整数を示し、ｋは１〜４の整数を示す。
【００１２】
【化２】
2006342243.tif 000003
【００１３】
式（２−１）および（２−２）中、Ｘは２価の基または単結合を示し、Ｒ11〜Ｒ13は、それぞれ独立に水素原子またはアルキル基を示し、ｐは１〜４の整数を示し、ｑは１〜４の整数を示す。
【００１４】
【化３】
2006342243.tif 000004
【００１５】
式（３）中、Ｒ21〜Ｒ23は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示す。
【００１６】
本発明のポリアリーレン系共重合体は、下記一般式（４−１）または（４−２）で表される構成単位をさらに含有することが好ましい。
【００１７】
【化４】
2006342243.tif 000005
【００１８】
式（４−１）および（４−２）中、Ｒ31〜Ｒ38は、それぞれ独立に水素原子、フッ素原子、アルキル基、一部もしくはすべてがハロゲン化されたハロゲン化アルキル基、アリル基およびアリール基からなる群より選ばれる少なくとも１種の原子または基を示し、Ｊは、アルキレン基、フッ素置換アルキレン基、アリール置換アルキレン基、アルケニレン基、アルキニレン基、アリーレン基、フルオレニリデン基、−Ｏ−、−Ｓ−、−ＣＯ−、−ＣＯＮＨ−、−ＣＯＯ−、−ＳＯ−および−ＳＯ2−からなる群より選ばれる少なくとも
１種の基を示す。
【００１９】
本発明のポリアリーレン系共重合体は、スルホン酸基を０．５〜３．０ｍｅｑ／ｇ含有すること、ならびに、フッ素原子を６重量％以上含有することが望ましい。
本発明に係る第１のポリアリーレン系共重合体の製造方法は、下記一般式（５−１）または（５−２）で表される化合物と、下記一般式（６−１）または（６−２）で表される化合物と、下記一般式（７）で表される化合物と、下記一般式（８−１）または（８−２）で表される化合物とを反応させることを特徴とする。
【００２０】
【化５】
2006342243.tif 000006
【００２１】
【化６】
2006342243.tif 000007
【００２２】
式（５−１）および（５−２）中、Ｙ、Ｚ、ｍ、ｍ’、ｍ”およびｋは上記式中で定義した通りであり、Ｒ21〜Ｒ28は、それぞれ独立に水素原子、フッ素原子、アルキル基、一部もしくはすべてがハロゲン化されたハロゲン化アルキル基、アリル基、アリール基およびニトリル基からなる群より選ばれる少なくとも１種の原子または基を示し、Ｒaは炭素
原子数１〜２０の炭化水素基、水素原子またはアルカリ金属原子を示し、Ａｒ’は−ＳＯ3Ｒb、−Ｏ−（ＣＲ2）eＳＯ3Ｒbまたは−Ｓ−（ＣＲ2）eＳＯ3Ｒbで表される置換基を有する芳香族基を示し、Ｒbは炭素原子数１〜２０の炭化水素基、水素原子またはアルカリ
金属原子を示し、Ｒおよびｅは上記式中で定義した通りであり、ＶおよびＶ’は、それぞれ独立にフッ素原子または塩素原子を示す。
【００２３】
【化７】
2006342243.tif 000008
【００２４】
式（６−１）および（６−２）中、Ｘ、Ｒ11〜Ｒ13、ｐおよびｑは上記式中で定義した通りである。
【００２５】
【化８】
2006342243.tif 000009
【００２６】
式（７）中、Ｒ21〜Ｒ23、ＶおよびＶ’は上記式中で定義した通りである。
【００２７】
【化９】
2006342243.tif 000010
【００２８】
式（８−１）および（８−２）中、Ｒ31〜Ｒ38およびＪは上記式中で定義した通りである。
本発明に係る第２のポリアリーレン系共重合体の製造方法は、下記一般式（５−３）または（５−４）で表される化合物と、上記一般式（６−１）または（６−２）で表される化合物と、上記一般式（７）で表される化合物と、上記一般式（８−１）または（８−２）で表される化合物とを反応させて得られたポリアリーレン系共重合体をスルホン化することを特徴とする。
【００２９】
【化１０】
2006342243.tif 000011
【００３０】
【化１１】
2006342243.tif 000012
【００３１】
式（５−３）および（５−４）中、Ｒ21〜Ｒ28、Ｙ、Ｚ、ｍ、ｍ’、ｍ”、ＶおよびＶ’は、上記式中で定義した通りであり、Ａｒ''は、置換基を有しない芳香族基を示す。
本発明に係る第３のポリアリーレン系共重合体の製造方法は、下記一般式（５−５）または（５−６）で表される化合物と、上記一般式（６−１）または（６−２）で表される化合物と、上記一般式（７）で表される化合物と、上記一般式（８−１）または（８−２）で表される化合物とを反応させて得られた官能基を有するポリアリーレン系共重合体に、下記一般式（９−１）または（９−２）で表される化合物を反応させることを特徴とするポリアリーレン系共重合体の製造方法。
【００３２】
【化１２】
2006342243.tif 000013
【００３３】
【化１３】
2006342243.tif 000014
【００３４】
式（５−５）および（５−６）中、Ｒ21〜Ｒ28、Ｙ、ｍ、ｍ’、ｍ”、ＶおよびＶ’は上記式中で定義した通りであり、Ａｒ'''は−ＯＭまたは−ＳＭで表される置換基を有す
る芳香族基を示し、Ｍは水素原子またはアルカリ金属原子を示す。
【００３５】
【化１４】
2006342243.tif 000015
【００３６】
式（９−１）および（９−２）中、Ｒ、ｅおよびＭは上記式中で定義した通りであり、Ｌは塩素原子、臭素原子またはヨウ素原子を示す。
本発明のプロトン伝導膜は、上記ポリアリーレン系共重合体を含有することを特徴とする。
【発明の効果】
【００３７】
本発明のポリアリーレン系共重合体を用いることにより、耐熱水性に優れ、熱による寸法変化が小さく、化学的安定性が向上し、特に、フェントン試薬耐性を指標とするラジカル耐久性に優れ、靭性および機械的強度に優れたプロトン伝導膜を得ることができる。
【００３８】
また、本発明のポリアリーレン系共重合体は、スルホン酸基の導入量を容易に制御することができることから、広い温度範囲にわたって高いプロトン伝導性を有し、かつ、基板や電極に対する密着性が優れたプロトン伝導膜を得ることができる。
【００３９】
したがって、本発明のポリアリーレン系共重合体を用いて形成されたプロトン伝導膜は、一次電池用電解質、二次電池用電解質、燃料電池用高分子固体電解質、表示素子、各種センサー、信号伝達媒体、固体コンデンサー、イオン交換膜などの伝導膜として利用することができる。
【発明を実施するための最良の形態】
【００４０】
以下、本発明に係るポリアリーレン系重合体、その製造方法およびプロトン伝導膜について、詳細に説明する。
［ポリアリーレン系共重合体］
本発明のスルホン酸基を含有するポリアリーレン系共重合体（以下「スルホン化ポリアリーレン」ともいう）は、上記一般式（１）で表される構成単位（以下「構成単位（１）」ともいう）と、上記一般式（２−１）もしくは（２−２）で表される構成単位（以下、それぞれ「構成単位（２−１）」、「構成単位（２−２）」ともいい、これらを総称して「構成単位（２）」ともいう）と、上記一般式（３）で表される構成単位（以下「構成単位（３）」ともいう）とを含有する。このスルホン化ポリアリーレンは、前記構成単位（１）、（２）および（３）のみから構成されていてもよいし、さらに他の構成単位、たとえば上記一般式（４−１）もしくは（４−２）で表される構成単位（以下、それぞれ「構成単位（４−１）、「構成単位（４−２）」ともいい、これらを総称して「構成単位（４）」ともいう）などを含んでいてもよい。
【００４１】
本発明のスルホン化ポリアリーレンは、上記構成単位（１）を１０〜９０モル％、好ましくは２０〜８０モル％、より好ましくは３０〜７０モル％含有し、上記構成単位（２）を３〜４０モル％、好ましくは６〜３５モル％、より好ましくは１０〜３０モル％含有し、上記構成単位（３）を１〜４０モル％、好ましくは３〜３５モル％、より好ましくは５〜３０モル％含有する。ただし、上記スルホン化ポリマーの全構成単位の合計を１００モル％とする。
【００４２】
本発明のスルホン化ポリアリーレンは、フッ素原子を６重量％以上、好ましくは７．５〜４５重量％、より好ましくは１０〜３５重量％の範囲の量で含むことが望ましい。フッ素原子の含有量が上記範囲内にあることにより、耐熱水性を十分に確保することができる。
【００４３】
＜構成単位（１）＞
上記式（１）中、Ｙは、−ＣＯ−、−ＳＯ2−、−ＳＯ−、−ＣＯＮＨ−、−ＣＯＯ−
、−（ＣＦ2）i−（ｉは１〜１０の整数である）および−Ｃ（ＣＦ3）2−からなる群より選ばれる少なくとも１種の基を示す。このうち、−ＣＯ−および−ＳＯ2−が好ましい。
【００４４】
Ｚは、独立に単結合、または、−Ｏ−、−Ｓ−、−（ＣＨ2）j−（ｊは１〜１０の整数である）および−Ｃ（ＣＨ3）2−からなる群より選ばれた少なくとも１種の構造を示す。このうち、単結合および−Ｏ−が好ましい。
【００４５】
Ａｒは、−ＳＯ3Ｈ、−Ｏ−（ＣＲ2）eＳＯ3Ｈまたは−Ｓ−（ＣＲ2）eＳＯ3Ｈで表さ
れる置換基を有する芳香族基を示し、Ｒは、独立に水素原子、フッ素原子、アルキル基、および、一部もしくはすべてがハロゲン化されたハロゲン化アルキル基からなる群より選ばれる少なくとも１種の原子または基を示し、ｅは１〜２０の整数を示す。
【００４６】
上記芳香族基としては、たとえば、フェニル基、ナフチル基、アントリル基、フェナントリル基などが挙げられる。これらのうち、フェニル基およびナフチル基が好ましい。
上記−ＳＯ3Ｈ、−Ｏ−（ＣＲ2）eＳＯ3Ｈまたは−Ｓ−（ＣＲ2）eＳＯ3Ｈで表される
置換基は、少なくとも１個置換されていることが必要であり、ナフチル基である場合には２個以上置換していることが好ましい。
【００４７】
ｍは０〜１０、好ましくは０〜２の整数を示し、ｍ’は０〜１０、好ましくは０〜２の整数を示し、ｍ''は１〜１００の整数を示し、ｋは１〜４の整数を示す。
上記構成単位（１）の好ましい構造としては、たとえば、
（１）ｍ＝０、ｍ’＝０であり、Ｙが−ＣＯ−であり、Ａｒが置換基として−ＳＯ3Ｈを
有するフェニル基である構造、
（２）ｍ＝１、ｍ’＝０であり、Ｙが−ＣＯ−であり、Ｚが−Ｏ−であり、Ａｒが置換基として−ＳＯ3Ｈを有するフェニル基である構造、
（３）ｍ＝１、ｍ’＝１、ｋ＝１であり、Ｙが−ＣＯ−であり、Ｚが−Ｏ−であり、Ａｒが置換基として−ＳＯ3Ｈを有するフェニル基である構造、
（４）ｍ＝１、ｍ’＝０であり、Ｙが−ＣＯ−であり、Ａｒが置換基として−ＳＯ3Ｈを
２個有するナフチル基である構造、
（５）ｍ＝１、ｍ’＝０であり、Ｙが−ＣＯ−であり、Ｚが−Ｏ−であり、Ａｒが置換基として−Ｏ（ＣＨ2）4ＳＯ3Ｈを有するフェニル基である構造
などを挙げることができる。
【００４８】
＜構成単位（２）＞
上記式（２−１）および（２−２）中、Ｘは２価の基または単結合を示し、該２価の基としては、たとえば、−ＣＯ−、−ＣＯＮＨ−、−（ＣＦ2）i−（ｉは１〜１０の整数である）、−Ｃ（ＣＦ3）2−、−ＣＯＯ−、−ＳＯ2−、−Ｏ−、−Ｓ−、−（ＣＨ2）j−
（ｊは１〜１０の整数である）、−Ｃ（ＣＨ3）2−などが挙げられる。Ｒ11〜Ｒ13は、水素原子またはアルキル基であり、該アルキル基としては、たとえば、メチル基、エチル基、プロピル基、ブチル基、アミル基、ヘキシル基、シクロヘキシル基、オクチル基などが挙げられる。複数のＲ11〜Ｒ13はそれぞれ同一でも異なっていてもよい。ｎは１〜４の整数であり、ｐは１〜４の整数である。
【００４９】
＜構成単位（３）＞
上記式（３）中、Ｒ21〜Ｒ23はそれぞれ同一でも異なっていてもよく、水素原子、フッ素原子、アルキル基、一部もしくはすべてがハロゲン化されたハロゲン化アルキル基、アリル基、アリール基およびニトリル基からなる群より選ばれる少なくとも１種の原子または基である。
【００５０】
上記アルキル基としては、たとえば、メチル基、エチル基、プロピル基、ブチル基、アミル基、ヘキシル基、シクロヘキシル基、オクチル基などが挙げられる。
上記一部もしくはすべてがハロゲン化されたハロゲン化アルキル基としては、たとえば、トリフルオロメチル基、ペンタフルオロエチル基、パーフルオロプロピル基、パーフルオロブチル基、パーフルオロペンチル基、パーフルオロヘキシル基などが挙げられ、これらの中では、トリフルオロメチル基およびペンタフルオロエチル基が好ましい。
【００５１】
上記アリル基としては、たとえば、プロペニル基などが挙げられる。
上記アリール基としては、たとえば、フェニル基、ペンタフルオロフェニル基などが挙げられる。
【００５２】
＜構成単位（４）＞
上記式（４−１）および（４−２）中、Ｒ31〜Ｒ38は、それぞれ独立に水素原子、フッ素原子、アルキル基、一部もしくはすべてがハロゲン化されたハロゲン化アルキル基、アリル基およびアリール基からなる群より選ばれる少なくとも１種の原子または基を示す。Ｊは、アルキレン基、フッ素置換アルキレン基、アリール置換アルキレン基、アルケニレン基、アルキニレン基、アリーレン基、フルオレニリデン基、−Ｏ−、−Ｓ−、−ＣＯ−、−ＣＯＮＨ−、−ＣＯＯ−、−ＳＯ−および−ＳＯ2−からなる群より選ばれる少なく
とも１種の基を示す。
【００５３】
［スルホン化ポリアリーレンの製造方法］
本発明のスルホン化ポリアリーレンは、スルホン酸エステル基を有するポリアリーレン系共重合体を加水分解する方法、スルホン酸基およびスルホン酸エステル基のいずれも含有しないポリアリーレン系共重合体（以下「非スルホン化ポリアリーレン」ともいう。）をスルホン化剤を用いてスルホン化する方法、あるいは、反応性の官能基を有する非スルホン化ポリアリーレンにスルホン酸基となりうる構造を有する化合物を反応させる方法によって得ることができる。
【００５４】
１．スルホン酸エステル基の加水分解による製造方法
本発明のスルホン化ポリアリーレンは、
上記式（５−１）もしくは（５−２）で表される化合物（以下、それぞれ「化合物（５−１）」、「化合物（５−２）」ともいう）と、
上記式（６−１）もしくは（６−２）で表される化合物（以下、それぞれ「化合物（６−１）」、「化合物（６−２）」ともいう）と、
上記式（７）で表される化合物（以下「化合物（７）」ともいう）と、
上記式（８−１）もしくは（８−２）で表される化合物（以下、それぞれ「化合物（８−１）」、「化合物（８−２）」ともいう）と
を反応させて得られる、スルホン酸エステル基を含有するポリアリーレン系共重合体を加水分解して、スルホン酸エステル基をスルホン酸基に変換することにより製造することができる。このようにして得られたスルホン化ポリアリーレンは、上記構成単位（１）〜（４）を有する。
【００５５】
＜化合物（５−１）＞
上記式（５−１）中、Ｙ、Ｚ、ｍ、ｍ’、ｍ”およびｋは、上記式（１）で定義した通
りであり、Ｒ21〜Ｒ23は、上記式（３）で定義した通りである。
【００５６】
Ｒaは炭素原子数１〜２０の炭化水素基、水素原子またはアルカリ金属原子を示す。前
記炭素原子数１〜２０の炭化水素基としては、たとえば、メチル基、エチル基、ｎ−プロピル基、ｉｓｏ−プロピル基、ｔｅｒｔ−ブチル基、ｉｓｏ−ブチル基、ｎ−ブチル基、ｓｅｃ−ブチル基、ネオペンチル基、シクロペンチル基、ヘキシル基、シクロヘキシル基、シクロペンチルメチル基、シクロヘキシルメチル基、アダマンチル基、アダマンタンメチル基、２−エチルヘキシル基、ビシクロ［２.２.１］へプチル基、ビシクロ［２.２.１］へプチルメチル基、テトラヒドロフルフリル基、２−メチルブチル基、３,３−ジメチ
ル−２,４−ジオキソランメチル基、シクロヘキシルメチル基、アダマンチルメチル基、
ビシクロ［２.２.１］ヘプチルメチル基などの直鎖状炭化水素基、分岐状炭化水素基、脂環式炭化水素基、５員の複素環を有する炭化水素基などが挙げられる。これらの中では、ｎ−ブチル基、ネオペンチル基、テトラヒドロフルフリル基、シクロペンチル基、シクロヘキシル基、シクロヘキシルメチル基、アダマンチルメチル基、ビシクロ［２.２.１］ヘプチルメチル基が好ましく、特にネオペンチル基が好ましい。
【００５７】
Ａｒ’は−ＳＯ3Ｒb、−Ｏ−（ＣＲ2）eＳＯ3Ｒbまたは−Ｓ−（ＣＲ2）eＳＯ3Ｒbで表される置換基を有する芳香族基を示す。芳香族基としては、たとえば、フェニル基、ナフチル基、アントリル基、フェナントリル基などが挙げられる。これらの中では、フェニル基およびナフチル基が好ましい。Ｒおよびｅは上記式（１）で定義した通りである。
【００５８】
Ｒbは、炭素原子数１〜２０の炭化水素基を示し、具体的には上記Ｒaと同様の炭化水素基が挙げられる。これらの中では、ｎ−ブチル基、ネオペンチル基、テトラヒドロフルフリル基、シクロペンチル基、シクロヘキシル基、シクロヘキシルメチル基、アダマンチルメチル基、ビシクロ［２.２.１］ヘプチルメチル基が好ましく、特にネオペンチル基が好ましい。
【００５９】
上記−ＳＯ3Ｒb、−Ｏ−（ＣＲ2）eＳＯ3Ｒbまたは−Ｓ−（ＣＲ2）eＳＯ3Ｒbで表される置換基は、少なくとも１個置換されていることが必要であり、ナフチル基である場合には２個以上置換していることが好ましい。
【００６０】
Ｒa基およびＲb基は、１級アルコール由来でβ炭素が３級または４級炭素であること、好ましくは１級アルコール由来でβ位が４級炭素であることが、重合工程中の安定性に優れ、脱エステル化によるスルホン酸の生成に起因する重合阻害や架橋を引き起こさない点で望ましい。
【００６１】
ＶおよびＶ’は同一でも異なっていてもよく、フッ素原子または塩素原子、好ましくはフッ素原子である。
上記化合物（５−１）としては、たとえば、以下の化合物が挙げられる。
【００６２】
【化１５】
2006342243.tif 000016
【００６３】
【化１６】
2006342243.tif 000017
【００６４】
上記化合物（５−１）は、下記一般式（１０）で表される構造単位となりうる化合物（以下「化合物（１０）」ともいう）と、下記一般式（１１）で表される構造単位となりうる化合物（以下「化合物（１１）」ともいう）とを、それぞれモノマーとして反応させて合成することができる。
【００６５】
【化１７】
2006342243.tif 000018
【００６６】
式（１０）中、Ｙ、Ｚ、Ｒa、Ａｒ’、ｋ、ｍおよびｍ’は、上記式（５−１）中で定
義した通りである。
【００６７】
【化１８】
2006342243.tif 000019
【００６８】
式（１１）中、Ｒ21〜Ｒ23およびＶは、上記式（７）中で定義した通りである。
上記化合物（５−１）は、上記式（１０）で表される構造単位を５〜９９．９９モル％、好ましくは１０〜９９．９９モル％、より好ましくは２０〜９９．９９モル％含み、上記式（１１）で表される構造単位を０．０１〜９５モル％、好ましくは０．０１〜９０モル％、より好ましくは０．０１〜８０モル％含み、その数平均分子量は５０００〜５０万、好ましくは１万〜２０万である。
【００６９】
上記化合物（１０）としては、たとえば、特開２００４−１３７４４４号公報、特願２００３−１４３９０３号、特願２００３−１４３９０４号に記載されているスルホン酸エステル類を挙げることができる。
【００７０】
上記化合物（１１）の好ましい例として、以下の化合物を挙げることができる。
【００７１】
【化１９】
2006342243.tif 000020
【００７２】
このように、フッ素原子と、フッ素原子以外のハロゲン原子とをそれぞれ１つ有する化合物は、後述する触媒を用いた反応でフッ素原子は不活性であり、他のハロゲン原子のみが活性であることから、活性化された末端フルオロ体を得るのに好都合である。
【００７３】
上記化合物（１０）と化合物（１１）とを反応させて化合物（５−１）を製造する際に
使用される触媒は、遷移金属化合物を含む触媒系であり、この触媒系としては、（i）遷
移金属塩および配位子となる化合物（以下「配位子成分」という）、または、配位子が配位された遷移金属錯体（銅塩を含む）と、（ii）還元剤とを必須成分とし、さらに、重合速度を上げるために「塩」を添加してもよい。
【００７４】
ここで、遷移金属塩としては、塩化ニッケル、臭化ニッケル、ヨウ化ニッケル、ニッケルアセチルアセトナートなどのニッケル化合物、塩化パラジウム、臭化パラジウム、ヨウ化パラジウムなどのパラジウム化合物、塩化鉄、臭化鉄、ヨウ化鉄などの鉄化合物、塩化コバルト、臭化コバルト、ヨウ化コバルトなどのコバルト化合物などが挙げられる。これらの中では、特に塩化ニッケルおよび臭化ニッケルが好ましい。
【００７５】
また、配位子成分としては、トリフェニルホスフィン、トリ（２−メチルフェニル）ホスフィン、トリ（３−メチルフェニル）ホスフィン、２，２'−ビピリジン、１，５−シ
クロオクタジエン、１，３−ビス（ジフェニルホスフィノ）プロパン、１，２−ビス（ジフェニルホスフィノ）エタンなどが挙げられる。これらの中では、トリフェニルホスフィン、トリ（２−メチルフェニル）ホスフィン、トリ（３−メチルフェニル）ホスフィン、２，２'−ビピリジンが好ましい。上記配位子成分である化合物は、１種単独で用いても
、２種以上を併用してもよい。
【００７６】
さらに、あらかじめ配位子が配位された遷移金属錯体としては、たとえば、塩化ニッケルビス（トリフェニルホスフィン）、臭化ニッケルビス（トリフェニルホスフィン）、ヨウ化ニッケルビス（トリフェニルホスフィン）、硝酸ニッケルビス（トリフェニルホスフィン）、塩化ニッケル（２，２'−ビピリジン）、臭化ニッケル（２，２'−ビピリジン）、ヨウ化ニッケル（２，２'−ビピリジン）、硝酸ニッケル（２，２'−ビピリジン）、ビス（１，５−シクロオクタジエン）ニッケル、テトラキス（トリフェニルホスフィン）ニッケル、テトラキス（トリフェニルホスファイト）ニッケル、テトラキス（トリフェニルホスフィン）パラジウムなどが挙げられる。これらの中では、塩化ニッケルビス（トリフェニルホスフィン）および塩化ニッケル（２，２'−ビピリジン）が好ましい。
【００７７】
上記触媒系において使用することができる上記還元剤としては、たとえば、鉄、亜鉛、マンガン、アルミニウム、マグネシウム、ナトリウム、カルシウムなどを挙げることできる。これらの中では、亜鉛、マグネシウムおよびマンガンが好ましい。これらの還元剤は、有機酸などの酸に接触させることにより、より活性化して用いることができる。
【００７８】
また、上記触媒系において使用することのできる「塩」としては、たとえば、フッ化ナトリウム、塩化ナトリウム、臭化ナトリウム、ヨウ化ナトリウム、硫酸ナトリウムなどのナトリウム化合物、フッ化カリウム、塩化カリウム、臭化カリウム、ヨウ化カリウム、硫酸カリウムなどのカリウム化合物、フッ化テトラエチルアンモニウム、塩化テトラエチルアンモニウム、臭化テトラエチルアンモニウム、ヨウ化テトラエチルアンモニウム、硫酸テトラエチルアンモニウムなどのアンモニウム化合物などが挙げられる。これらの中では、臭化ナトリウム、ヨウ化ナトリウム、臭化カリウム、臭化テトラエチルアンモニウム、ヨウ化テトラエチルアンモニウムが好ましい。
【００７９】
上記触媒系における各成分の使用割合は、遷移金属塩または遷移金属錯体が、上記モノマー（化合物（１０）および（１１））の総計１モルに対し、通常、０．０００１〜１０モル、好ましくは０．０１〜０．５モルである。上記範囲よりも少ないと、重合反応が十分に進行せず、一方、上記範囲を超えると、分子量が低下することがある。
【００８０】
触媒系において、遷移金属塩および配位子成分を用いる場合、この配位子成分の使用割合は、遷移金属塩１モルに対し、通常、０．１〜１００モル、好ましくは１〜１０モルで
ある。上記範囲よりも少ないと、触媒活性が不十分となり、一方、上記範囲を超えると、分子量が低下することがある。
【００８１】
また、触媒系における還元剤の使用割合は、上記モノマーの総計１モルに対し、通常、０．１〜１００モル、好ましくは１〜１０モルである。上記範囲よりも少ないと、重合が十分進行せず、一方、上記範囲を超えると、得られる重合体の精製が困難になることがある。
【００８２】
さらに、触媒系に「塩」を使用する場合、その使用割合は、上記モノマーの総計１モルに対し、通常、０．００１〜１００モル、好ましくは０．０１〜１モルである。上記範囲よりも少ないと、重合速度を上げる効果が不十分であり、一方、上記範囲を超えると、得られる重合体の精製が困難になることがある。
【００８３】
上記触媒系を用いる場合の反応溶媒としては、たとえば、テトラヒドロフラン、シクロヘキサノン、ジメチルスルホキシド、Ｎ，Ｎ−ジメチルホルムアミド、Ｎ，Ｎ−ジメチルアセトアミド、Ｎ−メチル−２−ピロリドン、γ−ブチロラクトン、γ−ブチロラクタムなどが挙げられ、テトラヒドロフラン、Ｎ，Ｎ−ジメチルホルムアミド、Ｎ，Ｎ−ジメチルアセトアミド、１−メチル−２−ピロリドンが好ましい。これらの反応溶媒は、十分に乾燥してから用いることが好ましく、水分量は５００ｐｐｍ以下、好ましくは１００ｐｐｍ以下、より好ましくは５０ｐｐｍ以下である。
【００８４】
上記反応溶媒中における上記モノマーの総計の濃度は、通常、１〜９０重量％、好ましくは５〜６０重量％である。また、反応温度は、通常、０〜２００℃、好ましくは５０〜１２０℃であり、反応時間は、通常、０．５〜１００時間、好ましくは１〜４０時間である。
【００８５】
上記化合物（１０）と上記化合物（１１）とを用いて、上記化合物（５−１）を得る際の反応式の一例を、以下に示す。
【００８６】
【化２０】
2006342243.tif 000021
【００８７】
＜化合物（５−２）＞
上記式（５−２）中、Ｒ21〜Ｒ28は、同一でも異なっていてもよく、水素原子、フッ素原子、アルキル基、一部もしくはすべてがハロゲン化されたハロゲン化アルキル基、アリル基、アリール基およびニトリル基からなる群より選ばれる少なくとも１種の原子または基である。Ｙ、Ｚ、ｍ、ｍ’、ｍ''およびｋは、上記式（１）中で定義した通りであり、Ｒa、Ａｒ’、ＶおよびＶ’は、上記式（５−１）中で定義した通りである。
【００８８】
上記化合物（５−２）としては、たとえば、以下の化合物が挙げられる。
【００８９】
【化２１】
2006342243.tif 000022
【００９０】
【化２２】
2006342243.tif 000023
【００９１】
【化２３】
2006342243.tif 000024
【００９２】
【化２４】
2006342243.tif 000025
【００９３】
この化合物（５−２）は、上記化合物（１０）と、下記一般式（１２）で表される構造単位となりうる化合物（以下「化合物（１２）」ともいう）とを、それぞれモノマーとして反応させて合成することができる。
【００９４】
【化２５】
2006342243.tif 000026
【００９５】
式（１２）中、Ｒ21〜Ｒ28およびＶは、上記式（５−２）中で定義した通りであり、Ｙは上記式（１）中で定義した通りである。
上記化合物（５−２）は、上記式（１０）で表される構造単位を５〜９９．９９モル％、好ましくは１０〜９９．９９モル％、より好ましくは２０〜９９．９９モル％含み、上記式（１２）で表される構造単位を０．０１〜９５モル％、好ましくは０．０１〜９０モル％、より好ましくは０．０１〜８０モル％含み、その数平均分子量は５０００〜５０万、好ましくは１万〜２０万である。
【００９６】
化合物（１０）と化合物（１２）とを反応させて化合物（５−２）を製造する際の合成条件は、上記化合物（５−１）を製造する際の合成条件と同様である。
上記化合物（１２）の好ましい例として、以下の化合物が挙げられる。
【００９７】
【化２６】
2006342243.tif 000027
【００９８】
このように、フッ素原子と、フッ素原子以外のハロゲン原子とをそれぞれ１つ有する化合物は、前述した触媒を用いた反応でフッ素原子は不活性であり、他のハロゲン原子のみが活性であることから、活性化された末端フルオロ体を得るのに好都合である。
【００９９】
＜化合物（６−１）＞
上記化合物（６−１）の好ましい例として、以下の化合物が挙げられる。
【０１００】
【化２７】
2006342243.tif 000028
【０１０１】
＜化合物（６−２）＞
上記化合物（６−２）としては、例えば、以下の化合物が挙げられる。
【０１０２】
【化２８】
2006342243.tif 000029
【０１０３】
＜化合物（７）＞
上記化合物（７）の好ましい例として、以下の化合物が挙げられる。
【０１０４】
【化２９】
2006342243.tif 000030
【０１０５】
＜化合物（８−１）＞
上記化合物（８−１）の好ましい例として、以下の化合物が挙げられる。
【０１０６】
【化３０】
2006342243.tif 000031
【０１０７】
＜化合物（８−２）＞
上記化合物（８−２）としては、たとえば、４，４’−ビフェノール、ビス（４−ヒドロキシフェニル）スルホン、ビス（４−ヒドロキシフェニル）ケトン、２，２−ビス（４−ヒドロキシフェニル）プロパン、２，２−ビス（４−ヒドロキシフェニル）−１，１，１，３，３，３−ヘキサフルオロプロパン、２，２−ビス（４−ヒドロキシ−３，５−ジメチルフェニル）プロパン、２，２−ビス（４−ヒドロキシ−３−メチルフェニル）プロパン、ビス（４−ヒドロキシ−２，５−ジメチルフェニル）メタン、ビス（４−ヒドロキシ−３，５−ジメチルフェニル）メタン、ビス（４−ヒドロキシフェニル）メタン、１，１−ビス（４−ヒドロキシフェニル）エタン、２，２−ビス（４−ヒドロキシフェニル）ブタン、３，３−ビス（４−ヒドロキシフェニル）ペンタン、２，２−ジ（４−ヒドロキシフェニル）−４−メチルペンタン、２，２−ビス（４−ヒドロキシフェニル）フェニルエタン、ビス（４−ヒドロキシフェニル）フェニルメタン、ビス（４−ヒドロキシフェニル）ジフェニルメタン、９，９−ビス（４−ヒドロキシフェニル）フルオレン、９，９−ビス（３−メチル−４−ヒドロキシフェニル）フルオレン、９，９−ビス（３−フェニル−４−ヒドロキシフェニル）フルオレン、９，９−ビス（３，５−ジフェニル−４−ヒドロキシフェニル）フルオレン、１，１−ビス（４−ヒドロキシフェニル）シクロヘキサン、１，１−ビス（４−ヒドロキシフェニル）シクロペンタンなどが挙げられる。
【０１０８】
＜スルホン酸エステル基を有するポリアリーレンの合成＞
上記化合物（５−１）もしくは（５−２）と、上記化合物（６−１）もしくは（６−２）と、上記化合物（７）と、上記化合物（８−１）もしくは（８−２）とを用いて、スルホン酸エステル基を有するポリアリーレン系共重合体を得る際の反応式の一例を、以下に示す。
【０１０９】
【化３１】
2006342243.tif 000032
【０１１０】
式中、ｂ、ｃおよびｄは、繰り返し単位数を示す。
このように、化合物（８−２）を用い、これに炭酸カリウムを加えて反応性の高いフェノキシドに変え、反応溶媒として、ジメチルアセトアミド、Ｎ−メチルピロリドン、ジメチルスルホキシドなどの非プロトン系双極子極性溶媒などを用い、化合物（５−１）、化合物（６−１）および化合物（７）を反応温度５０〜２００℃で１〜３０時間反応させることにより、スルホン酸エステル基を有するポリアリーレン系共重合体を得ることができる。
【０１１１】
化合物（８−２）のフェノールをアルカリ金属塩とするために、Ｎ−メチル−２−ピロリドン、Ｎ，Ｎ−ジメチルアセトアミド、スルホラン、ジフェニルスルホン、ジメチルスルホキサイドのような誘電率の高い極性溶媒中でリチウム、ナトリウム、カリウムなどのアルカリ金属、水素化アルカリ金属、水酸化アルカリ金属、アルカリ金属炭酸塩などを加える。
【０１１２】
上記アルカリ金属は、フェノールの水酸基に対し過剰気味で反応させ、通常、１．１〜２倍当量、好ましくは１．２〜１．５倍当量を使用する。この際、生成する縮合水を共沸により系外に除去するための共沸溶媒として、ベンゼン、トルエン、キシレン、クメン、エチルベンゼン、ヘキサン、シクロヘキサン、ヘプタン、オクタン、ノナン、デカン、デカヒドロナフタレン、クロロベンゼン、ジオキサン、テトラヒドロフラン、アニソール、フェネトールなどの水と共沸する溶媒を共存させてもよい。
【０１１３】
それぞれの化合物の使用割合としては、通常、化合物（５−１）もしくは（５−２）と
、化合物（６−１）もしくは（６−２）と、化合物（７）との合計モル数に対する化合物（８−１）もしくは（８−２）のモル数の比［（８−１）or（８−２）］／［（５−１）or（５−２）＋（６−１）or（６−２）＋（７）］は、１．２５／１．００〜１．００／１．２５である。
【０１１４】
ここで、上記式における繰り返し単位数について、（ｂ＋ｃ＋ｄ）に対するｃのモル比（％）は、１〜９９．９９％、好ましくは５〜９９．９９％、より好ましくは１０〜９９．９９％である。
【０１１５】
＜スルホン酸エステル基の加水分解＞
上記のようにして得られたスルホン酸エステル基を有するポリアリーレンのスルホン酸エステル基を加水分解する方法としては、
（１）少量の塩酸を含む過剰量の水またはアルコール中に、上記スルホン酸エステル基を有するポリアリーレンを投入し、５分間以上撹拌する方法
（２）トリフルオロ酢酸中で、上記スルホン酸エステル基を有するポリアリーレンを８０〜１２０℃程度の温度で、５〜１０時間程度反応させる方法
（３）上記ポリアリーレン中のスルホン酸エステル基（−ＳＯ3Ｒ）１モルに対して１〜
５倍モルのリチウムブロマイドを含む溶液、たとえばＮ−メチルピロリドンなどの溶液中で、該ポリアリーレンを８０〜１５０℃程度の温度で３〜１０時間程度反応させた後、塩酸を添加する方法
などを挙げることができる。
【０１１６】
２．スルホン化剤を用いたスルホン化による製造方法
次に、後スルホン化によるスルホン化ポリアリーレンの製造方法について説明する。
本発明のスルホン化ポリアリーレンは、上記式（５−３）もしくは（５−４）で表される化合物（以下、それぞれ「化合物（５−３）」、「化合物（５−４）」ともいう）と、上記化合物（６−１）もしくは（６−２）と、上記化合物（７）と、上記化合物（８−１）もしくは（８−２）とを、上記と同様の方法により反応させて得られる非スルホン化ポリアリーレンを、スルホン化剤を用いた通常のスルホン化により製造することができる。このようにして得られたスルホン化ポリアリーレンは、上記構成単位（１）〜（４）を有する。
【０１１７】
＜化合物（５−３）＞
上記式（５−３）中、Ａｒ”は、置換基を有しない芳香族基を示す。芳香族基として具体的には、フェニル基、ナフチル基、アントリル基、フェナントリル基、ビフェニル基などが挙げられる。これらの中では、フェニル基およびナフチル基が好ましい。
【０１１８】
上記化合物（５−３）としては、たとえば、以下の化合物が挙げられる。
【０１１９】
【化３２】
2006342243.tif 000033
【０１２０】
上記化合物（５−３）は、下記一般式（１３）で表される構造単位となりうる化合物（以下「化合物（１３）」ともいう）と、上記化合物（１１）とを、それぞれモノマーとして反応させて合成することができる。
【０１２１】
【化３３】
2006342243.tif 000034
【０１２２】
式（１３）中、Ｙ、Ｚ、ｍ、ｍ’は上記式（１）中で定義した通りであり、Ａｒ”は上記式（５−３）中で定義した通りである。
上記化合物（５−３）は、上記式（１３）で表される構造単位を５〜９９．９９モル％、好ましくは１０〜９９．９９モル％、より好ましくは２０〜９９．９９モル％含み、上記式（１１）で表される構造単位を０．０１〜９５モル％、好ましくは０．０１〜９０モル％、より好ましくは０．０１〜８０モル％含み、その数平均分子量は５０００〜５０万、好ましくは１万〜２０万である。
【０１２３】
上記化合物（１３）としては、たとえば、特開２００１−３４２２４１号公報や特開２００２−２９３８８９号公報に記載の化合物などが挙げられる。
化合物（１３）と化合物（１１）とを反応させて化合物（５−３）を製造する際の合成条件は、上記化合物（５−１）を製造する際の合成条件と同様である。
【０１２４】
＜化合物（５−４）＞
上記化合物（５−４）としては、たとえば、以下の化合物が挙げられる。
【０１２５】
【化３４】
2006342243.tif 000035
【０１２６】
上記化合物（５−４）は、上記化合物（１３）と化合物（１２）とを、それぞれモノマーとして反応させて合成することができる。化合物（５−４）は、上記式（１３）で表される構造単位を５〜９９．９９モル％、好ましくは１０〜９９．９９モル％、より好ましくは２０〜９９．９９モル％含み、上記式（１２）で表される構造単位を０．０１〜９５モル％、好ましくは０．０１〜９０モル％、より好ましくは０．０１〜８０モル％含み、その数平均分子量は５０００〜５０万、好ましくは１万〜２０万である。
【０１２７】
上記化合物（１３）と化合物（１２）とを反応させて化合物（５−４）を製造する際の合成条件は、上記化合物（５−１）を製造する際の合成条件と同様である。
＜非スルホン化ポリアリーレンの合成＞
スルホン化する前の前駆体であるポリアリーレン系共重合体は、上記化合物（５−３）もしくは（５−４）と、上記化合物（６−１）もしくは（６−２）と、上記化合物（７）と、上記化合物（８−１）もしくは（８−２）とを反応させることにより得ることができる。反応条件に関しては、前述したとおりである。
【０１２８】
＜スルホン化＞
得られた非スルホン化ポリアリーレンを、たとえば、特開２００１−３４２２４１号公報に記載されている方法でスルホン化することにより、本発明のスルホン化ポリアリーレンを得ることができる。
【０１２９】
３．反応性官能基とスルホン化剤との反応による製造方法
次に、反応性の官能基とスルホン化剤とを反応させることにより、非スルホン化ポリア
リーレンにスルホン酸基を導入する方法について説明する。
【０１３０】
本発明のスルホン化ポリアリーレンは、上記式（５−５）もしくは（５−６）で表される化合物（以下、それぞれ「化合物（５−５）」、「化合物（５−６）」ともいう）と、上記化合物（６−１）もしくは（６−２）と、上記化合物（７）と、上記化合物（８−１）もしくは（８−２）とを反応させて得られる官能基を有するポリアリーレン系共重合体に、上記一般式（９−１）もしくは（９−２）で表される化合物（以下、それぞれ「化合物（９−１）」、「化合物（９−２）」ともいう）を反応させることにより製造することができる。このようにして得られたスルホン酸基含有共重合体は、上記構成単位（１）〜（４）を有する。
【０１３１】
＜化合物（５−５）＞
上記式（５−５）中、Ａｒ'''は、−ＯＭまたは−ＳＭで表される置換基を有する芳香
族基を示す。芳香族基としては、たとえば、フェニル基、ナフチル基、アントリル基、フェナントリル基などが挙げられる。これらの中では、フェニル基およびナフチル基が好ましい。Ｍは水素原子またはアルカリ金属原子を示す。アルカリ金属原子としては、リチウム原子、ナトリウム原子、カリウム原子などが挙げられる。
【０１３２】
上記化合物（５−５）としては、たとえば、以下の化合物が挙げられる。
【０１３３】
【化３５】
2006342243.tif 000036
【０１３４】
上記化合物（５−５）は、下記一般式（１４）で表される構造単位となりうる化合物（以下「化合物（１４）」ともいう）と、上記化合物（１１）とを、それぞれモノマーとして反応させて合成することができる。
【０１３５】
【化３６】
2006342243.tif 000037
【０１３６】
上記化合物（５−５）は、上記式（１４）で表される構造単位を５〜９９．９９モル％、好ましくは１０〜９９．９９モル％、より好ましくは２０〜９９．９９モル％含み、上記式（１１）で表される構造単位を０．０１〜９５モル％、好ましくは０．０１〜９０モル％、より好ましくは０．０１〜８０モル％含み、その数平均分子量は５０００〜５０万、好ましくは１万〜２０万である。
【０１３７】
上記化合物（１４）としては、たとえば、特願２００３−２７５４０９号や特願２００３−２９５９７４号に記載の化合物などが挙げられる。
上記化合物（１４）と化合物（１１）とを反応させて化合物（５−５）を製造する際の合成条件は、上記化合物（５−１）を製造する際の合成条件と同様である。
【０１３８】
＜化合物（５−６）＞
上記化合物（５−６）としては、たとえば、以下の化合物が挙げられる。
【０１３９】
【化３７】
2006342243.tif 000038
【０１４０】
上記化合物（５−６）は、上記化合物（１４）と化合物（１２）とを、それぞれモノマーとして反応させて合成することができる。化合物（５−６）は、上記式（１４）で表される構造単位を５〜９９．９９モル％、好ましくは１０〜９９．９９モル％、より好ましくは２０〜９９．９９モル％含み、上記式（１２）で表される構造単位を０．０１〜９５
モル％、好ましくは０．０１〜９０モル％、より好ましくは０．０１〜８０モル％含み、その数平均分子量は５０００〜５０万、好ましくは１万〜２０万である。
【０１４１】
上記化合物（１４）と化合物（１２）とを反応させて化合物（５−６）を製造する際の合成条件は、上記化合物（５−１）を製造する際の合成条件と同様である。
＜化合物（９−１），（９−２）＞
上記化合物（９−１）および（９−２）としては、たとえば、特願２００３−２９５９７４号に記載の化合物などが挙げられる。
【０１４２】
＜反応性官能基を有するポリアリーレンの合成＞
反応性官能基を有するポリアリーレンは、上記化合物（５−５）もしくは（５−６）と、上記化合物（６−１）もしくは（６−２）と、上記化合物（７）と、上記化合物（８−１）もしくは（８−２）とを反応させることにより得ることができる。反応条件に関しては、前述したとおりである。
【０１４３】
＜反応性官能基とスルホン化剤との反応によるスルホン酸基の導入＞
得られた反応性官能基を有するポリアリーレンに、上記化合物（９−１）もしくは（９−２）を反応させることにより、本発明のスルホン化ポリアリーレンを得ることができる。化合物（９−１）もしくは（９−２）を反応させる条件等に関しては、たとえば、特願２００３−２９５９７４号に記載されている条件等を採用することができる。
【０１４４】
（スルホン化ポリアリーレンの性質）
上記のようにして得られるスルホン化ポリアリーレンは、重合体１ｇあたり、好ましくは０．５〜３．０ｍｅｑ／ｇ、より好ましくは０．８〜２．８ｍｅｑ／ｇのスルホン酸基を含有する。スルホン酸基量が上記範囲よりも少ないと、プロトン伝導度が低く実用的ではない。一方、上記範囲を超えると、耐水性が大幅に低下してしまうことがあるため好ましくない。上記スルホン酸基量は、たとえば、上記モノマーの種類、使用割合、組み合わせ、上記構成単位の比率などを変えることにより、調整することができる。
【０１４５】
上記スルホン化ポリアリーレンの分子量は、強度と加工性のバランスの観点から、ゲルパーミエションクロマトグラフィ（ＧＰＣ）によるポリスチレン換算重量平均分子量（以下「Ｍｗ」ともいう）で、１万〜１００万、好ましくは２万〜５０万、より好ましくは５万〜３０万である。Ｍｗが上記範囲より低いと高分子電解質の十分な強度が得られず、上記範囲より高いと加工が困難となる傾向にある。
【０１４６】
［プロトン伝導膜］
本発明のスルホン化ポリアリーレンを、一次電池用電解質、二次電池用電解質、燃料電池用高分子固体電解質、表示素子、各種センサー、信号伝達媒体、固体コンデンサー、イオン交換膜などに用いることができる。この場合、前記スルホン化ポリアリーレンは、膜状態、溶液状態または粉体状態で用いることが考えられるが、これらの中では、膜状態または溶液状態が好ましい（以下、膜状態のことを「高分子電解質膜」または「プロトン伝導膜」ともいう）。
【０１４７】
本発明のプロトン伝導膜は、上記スルホン化ポリアリーレンを有機溶剤中で混合し、それを基体上に流延してフィルム状に成形するキャスティング法などにより製造することができる。
【０１４８】
上記基体としては、通常の溶液キャスティング法に用いられる基体であれば特に限定されず、たとえばプラスチック製、金属製などの基体が用いられ、好ましくは、ポリエチレンテレフタレート（ＰＥＴ）フィルムなどの熱可塑性樹脂からなる基体が用いられる。
【０１４９】
上記スルホン化ポリアリーレンを混合させる溶媒としては、共重合体を溶解する溶媒や膨潤させる溶媒であれば特に限定されず、たとえば、Ｎ−メチル−２−ピロリドン、Ｎ,
Ｎ−ジメチルホルムアミド、γ−ブチロラクトン、Ｎ,Ｎ−ジメチルアセトアミド、ジメ
チルスルホキシド、ジメチル尿素、ジメチルイミダゾリジノン、アセトニトリルなどの非プロトン系極性溶剤；ジクロロメタン、クロロホルム、１,２−ジクロロエタン、クロロ
ベンゼン、ジクロロベンゼン等の塩素系溶剤；メタノール、エタノール、プロパノール、ｉｓｏ−プロピルアルコール、ｓｅｃ−ブチルアルコール、ｔｅｒｔ−ブチルアルコール等のアルコール類；エチレングリコールモノメチルエーテル、エチレングリコールモノエチルエーテル、プロピレングリコールモノエチルエーテル等のアルキレングリコールモノアルキルエーテル類；アセトン、メチルエチルケトン、シクロヘキサノン、γ−ブチルラクトン等のケトン類；テトラヒドロフラン、１,３−ジオキサン等のエーテル類などの溶
剤が挙げられる。これらの溶剤は、１種単独で用いても、２種以上を組み合わせて用いてもよい。これらの中では、特に溶解性および溶液粘度の面から、Ｎ−メチル−２−ピロリドン（以下「ＮＭＰ」ともいう。）が好ましい。
【０１５０】
また、上記溶媒として、非プロトン系極性溶剤と他の溶剤との混合物を用いる場合、該混合物の組成は、非プロトン系極性溶剤が９５〜２５重量％、好ましくは９０〜２５重量％、他の溶剤が５〜７５重量％、好ましくは１０〜７５重量％（ただし、合計は１００重量％）である。他の溶剤の量が上記範囲内にあると、溶液粘度を下げる効果に優れる。この場合の非プロトン系極性溶剤と他の溶剤との組み合わせとしては、非プロトン系極性溶剤としてＮＭＰ、他の溶剤として幅広い組成範囲で溶液粘度を下げる効果があるメタノールが好ましい。
【０１５１】
上記重合体と添加剤を溶解させた溶液のポリマー濃度は、上記スルホン化ポリアリーレンの分子量にもよるが、通常、５〜４０重量％、好ましくは７〜２５重量％である。ポリマー濃度が上記範囲よりも低いと、厚膜化し難く、また、ピンホールが生成しやすく、上記範囲を超えると、溶液粘度が高すぎてフィルム化し難く、また、表面平滑性に欠けることがある。
【０１５２】
なお、溶液粘度は、上記スルホン酸含有ポリアリーレン系共重合体の分子量、ポリマー濃度および添加剤の濃度などによって異なるが、通常、２,０００〜１００,０００ｍＰａ・ｓ、好ましくは３,０００〜５０,０００ｍＰａ・ｓである。溶液粘度が上記範囲よりも低いと、成膜中の溶液の滞留性が悪く、基体から流れてしまうことがあり、上記範囲を超えると、粘度が高過ぎてダイからの押し出しができず、流延法によるフィルム化が困難となることがある。
【０１５３】
上記のようにして成膜した後、得られた未乾燥フィルムを水に浸漬すると、未乾燥フィルム中の有機溶剤を水と置換することができ、得られるプロトン伝導膜の残留溶媒量を低減することができる。なお、成膜後、未乾燥フィルムを水に浸漬する前に、未乾燥フィルムを予備乾燥してもよい。予備乾燥は、未乾燥フィルムを通常５０〜１５０℃の温度で、０．１〜１０時間保持することにより行われる。
【０１５４】
未乾燥フィルム（予備乾燥後のフィルムも含む。以下同じ。）を水に浸漬する際は、枚葉を水に浸漬するバッチ方式でもよく、基板フィルム（たとえば、ＰＥＴ）上に成膜された状態の積層フィルムのまま、または基板から分離した膜を水に浸漬させて、巻き取っていく連続方式でもよい。また、バッチ方式の場合は、処理後のフィルム表面に皺が形成されるのを抑制するために、未乾燥フィルムを枠にはめるなどの方法で、水に浸漬させることが好ましい。
【０１５５】
未乾燥フィルムを水に浸漬する際の水の使用量は、未乾燥フィルム１重量部に対して、１０重量部以上、好ましくは３０重量部以上、より好ましくは５０重量部以上の割合である。水の使用量が上記範囲であれば、得られるプロトン伝導膜の残存溶媒量を少なくすることができる。また、浸漬に使用する水を交換したり、オーバーフローさせたりして、常に水中の有機溶媒濃度を一定濃度以下に維持しておくことも、得られる高分子電解質膜の残存溶媒量を低減することに有効である。さらに、高分子電解質膜中に残存する有機溶媒量の面内分布を小さく抑えるためには、水中の有機溶媒濃度を撹拌等によって均質化させることが効果的である。
【０１５６】
未乾燥フィルムを水に浸漬する際の水の温度は、置換速度および取り扱いやすさの点から、通常５〜８０℃、好ましくは１０〜６０℃の範囲である。高温ほど、有機溶媒と水との置換速度は速くなるが、フィルムの吸水量も大きくなるので、乾燥後に得られる高分子電解質膜の表面状態が悪化することがある。また、フィルムの浸漬時間は、初期の残存溶媒量、水の使用量および処理温度にもよるが、通常１０分〜２４０時間、好ましくは３０分〜１００時間の範囲である。
【０１５７】
上記のように未乾燥フィルムを水に浸漬した後乾燥すると、残存溶媒量が低減された膜が得られる。このようにして得られる膜の残存溶媒量は、通常５重量％以下である。また、浸漬条件によっては、得られる膜の残存溶媒量を１重量％以下とすることができる。このような条件としては、たとえば、未乾燥フィルム１重量部に対する水の使用量が５０重量部以上であり、浸漬する際の水の温度が１０〜６０℃、浸漬時間が１０分〜１０時間である。
【０１５８】
上記のように未乾燥フィルムを水に浸漬した後、フィルムを３０〜１００℃、好ましくは５０〜８０℃で、１０〜１８０分、好ましくは１５〜６０分乾燥し、次いで、５０〜１５０℃で、好ましくは５００ｍｍＨｇ〜０．１ｍｍＨｇの減圧下、０．５〜２４時間、真空乾燥することにより、膜を得ることができる。
【０１５９】
上記のような方法により得られるプロトン伝導膜は、その乾燥膜厚が、通常１０〜１００μｍ、好ましくは２０〜８０μｍである。
また、上記スルホン酸エステル基あるいはスルホン酸のアルカリ金属塩を有するポリアリーレン系共重合体を、上述したような方法でフィルム状に成形した後、加水分解や酸処理等の適切な後処理を施すことにより、スルホン化ポリアリーレンからなるプロトン伝導膜を製造することができる。
【０１６０】
上記プロトン伝導膜を製造する際に、上記スルホン化ポリアリーレン以外に、硫酸、リン酸などの無機酸、リン酸ガラス、タングステン酸、リン酸塩水和物、β-アルミナプロ
トン置換体、プロトン導入酸化物等の無機プロトン伝導体粒子、カルボン酸を含む有機酸、スルホン酸を含む有機酸、ホスホン酸を含む有機酸、適量の水などを併用してもよい。
【０１６１】
また、上記スルホン化ポリアリーレンは、老化防止剤、好ましくは分子量５００以上のヒンダードフェノール系化合物を含有させて使用してもよく、老化防止剤を含有することで電解質としての耐久性をより向上させることができる。
【０１６２】
本発明で使用することのできるヒンダードフェノール系化合物としては、トリエチレングリコール−ビス［３−（３−ｔ−ブチル−５−メチル−４−ヒドロキシフェニル）プロピオネート］（商品名：IRGANOX 245）、１,６−ヘキサンジオール−ビス［３−（３,５
−ジ−ｔ−ブチル−４−ヒドロキシフェニル）プロピオネート］（商品名：IRGANOX 259
）、２,４−ビス−（ｎ−オクチルチオ）−６−（４−ヒドロキシ−３,５−ジ−ｔ−ブチルアニリノ）−３,５−トリアジン(商品名：IRGANOX 565)、ペンタエリスリチルーテトラ
キス［３−（３,５−ジ−ｔ−ブチル−４−ヒドロキシフェニル）プロピオネート］(商品名：IRGANOX 1010)、２,２−チオ−ジエチレンビス［３−（３,５−ジ−ｔ−ブチル−４
−ヒドロキシフェニル）プロピオネート］(商品名：IRGANOX 1035)、オクタデシル−３−（３,５−ジ−ｔ−ブチル−４−ヒドロキシフェニル）プロピオネート)(商品名：IRGANOX
1076)、Ｎ,Ｎ−ヘキサメチレンビス（３,５−ジ−ｔ−ブチルー４−ヒドロキシ−ヒドロシンナマミド）（IRGAONOX 1098）、１,３,５−トリメチル−２,４,６−トリス（３,５−ジ−ｔ−ブチル−４?ヒドロキシベンジル）ベンゼン（商品名：IRGANOX 1330）、トリス
−（３，５−ジ−ｔ−ブチル−４−ヒドロキシベンジル）−イソシアヌレイト(商品名：IRGANOX 3114)、３,９−ビス［２−〔３−（３−ｔ−ブチル−４−ヒドロキシ−５−メチ
ルフェニル）プロピオニルオキシ〕−１,１−ジメチルエチル］−２,４,８,１０−テトラオキサスピロ［５.５］ウンデカン（商品名：Sumilizer GA-80）などを挙げることができる。
【０１６３】
上記ヒンダードフェノール系化合物は、スルホン化ポリアリーレン１００重量部に対して０．０１〜１０重量部の量で使用することが好ましい。
［実施例］
以下、実施例に基づいて本発明をより具体的に説明するが、本発明はこれら実施例に限定されるものではない。
【０１６４】
実施例中の各種の評価項目は、下記のようにして測定および評価した。なお、本実施例において、各種測定に用いられるスルホン化ポリマーフィルム（プロトン伝導膜）は、得られたスルホン化ポリマーをＮ−メチルピロリドンに溶解させた後、キャスティング法によって作製した。
【０１６５】
（分子量）
共重合体の数平均分子量（Ｍｎ）および重量平均分子量（Ｍｗ）は、溶媒にＮＭＰ緩衝溶液を用い、ゲルパーミエーションクロマトグラフィー（ＧＰＣ）によって、ポリスチレン換算の分子量を求めた。ＮＭＰ緩衝溶液は、ＮＭＰ（３Ｌ）／リン酸（３．３ｍＬ）／臭化リチウム（７．８３ｇ）の比率で調整した。
【０１６６】
（スルホン酸基量）
得られたスルホン化ポリマーの水洗水が中性になるまで蒸留水で洗浄して、フリーの残存している酸を除去した後、乾燥させた。この後、所定量を秤量し、ＴＨＦ／水の混合溶剤に溶解させ、フェノールフタレインを指示薬としてＮａＯＨの標準液にて滴定し、中和点からスルホン酸基量（イオン交換容量）（ｍｅｑ／ｇ）を求めた。
【０１６７】
（破断強度および弾性率の測定）
電解質膜の破断強度および弾性率を、ＪＩＳ  Ｋ７１１３に準じて測定した（引っ張り速度：５０ｍｍ/ｍｉｎ)。ただし、弾性率は、標線間距離をチャック間距離とし算出した。ＪＩＳ  Ｋ７１１３に従い、温度２３±２℃、相対湿度５０±５％の条件下で４８時間試料の状態調整を行った。また、試料の打ち抜きは、ＪＩＳ  Ｋ６２５１に記載の７号ダンベルを用いた。引っ張り試験測定装置は、ＩＮＳＴＲＯＮ製５５４３を用いた。
【０１６８】
（耐折り曲げ性）
厚さ５０μｍに製膜したスルホン化ポリマーフィルムについて、耐折り曲げ性試験機を用いて、屈曲回数１６６回／分、荷重２００ｇ、屈曲変形角度１３５℃の条件で破損までの折り曲げ回数を測定した。破損までの折り曲げ回数が５００回以上のものを良とし、５００回未満のものを不良とした。
【０１６９】
（フェントン試験）
３重量％の過酸化水素に硫酸鉄・七水和物を鉄イオンの濃度が２０ｐｐｍになるようにフェントン試薬を調製した。２５０ｍｌのポリエチレン製容器に２００ｇのフェントン試薬を採取し、３ｃｍ×４ｃｍに切削したスルホン化ポリマーフィルムを投入して密栓後、４０℃の恒温水槽に浸漬させ、３０時間のフェントン試験を行った。フェントン試験後、フィルムを取り出し、イオン交換水にて水洗後、２５℃、５０％ＲＨで１２時間状態調整した後、各種物性測定を行った。フェントン試験における重量保持率は、下記の数式により算出した。
重量保持率（％）＝試験後のフィルム重量／試験前のフィルム重量×１００
（プロトン伝導度）
まず、交流抵抗を、５ｍｍ幅の短冊状の試料膜の表面に、白金線（φ＝０．５ｍｍ）を押し当て、恒温恒湿装置中に試料を保持し、白金線間の交流インピーダンス測定から求めた。すなわち、８５℃、相対湿度９０％の環境下で交流１０ｋＨｚにおけるインピーダンスを測定した。抵抗測定装置として、（株）ＮＦ回路設計ブロック製のケミカルインピーダンス測定システムを用い、恒温恒湿装置には、（株）ヤマト科学製のＪＷ２４１を使用した。白金線は、５ｍｍ間隔に５本押し当てて、線間距離を５〜２０ｍｍに変化させ、交流抵抗を測定した。次いで、線間距離と抵抗の勾配から、膜の比抵抗を算出し、比抵抗の逆数からプロトン伝導度を算出した。
比抵抗Ｒ（Ω・ｃｍ）＝０．５（ｃｍ）×膜厚（ｃｍ）×抵抗線間勾配（Ω／ｃｍ）
（熱水耐性試験）
フィルムを２．０ｃｍ×３．０ｃｍにカットして秤量し、試験用のテストピースとした。２４℃、ＲＨ５０％条件下にて状態調整した後、このフィルムを、ポリカーボネート製の２５０ｍｌ瓶に入れ、そこに約１００ｍｌの蒸留水を加え、プレッシャークッカー試験機（HIRAYAMA MFS CORP製「PC-242HS」）を用いて、１２０℃で２４時間加温した。試験
終了後、各フィルムを熱水中から取り出し、軽く表面の水をキムワイプで拭き取り、含水時の重量を秤量し、含水率を求めた。また、そのフィルムの寸法を測定し、膨潤率を求めた。さらに、この膜を２４℃、ＲＨ５０％条件下で状態調整し、水を留去して、熱水試験後の重量を秤量し、重量残存率を求めた。
【０１７０】
（フッ素原子の含有量）
フッ素原子の含有量（重量％）は、蛍光Ｘ線分析により求めた。
〔実施例１〕
攪拌機、温度計および窒素導入管を取り付けた１Ｌの三口フラスコに、３−（２，５−ジクロロベンゾイル）ベンゼンスルホン酸ネオペンチル１２０．４ｇ（３００ｍｍｏｌ）、２−クロロ−６−フルオロベンゾニトリル２．８ｇ（１８ｍｍｏｌ）、ビス（トリフェニルホスフィン）ニッケルジクロリド３．９３ｇ（６ｍｍｏｌ）、ヨウ化ナトリウム１．３５ｇ（９ｍｍｏｌ）、トリフェニルホスフィン３１．５ｇ（１２０ｍｍｏｌ）および亜鉛４７．１ｇ（７２０ｍｍｏｌ）をはかりとり、乾燥窒素置換した。ここにＮ,Ｎ-ジメチルアセトアミド（ＤＭＡｃ）３６１ｍＬを加え、反応温度を８０℃に保持しながら３時間攪拌を続けた後、ＤＭＡｃ３６５ｍＬを加えて希釈し、不溶物を濾過した。ろ液をメタノール／塩酸中に注いでポリマーを凝固させ、凝固ポリマーをメタノールで洗浄した後、風乾させた。乾燥させた凝固ポリマーをテトラハイドロフランに再溶解し、メタノールで凝固させることにより精製を行った。得られたポリマー（式（３０−１））の数平均分子量（Ｍｎ)は１２，４００、重量平均分子量（Ｍｗ)は２８，５００であった。
【０１７１】
【化３８】
2006342243.tif 000039
【０１７２】
攪拌機、温度計、Dean-stark管、窒素導入管および冷却管を取り付けた１Ｌの三口フラスコに、得られた式（３０−１）で表される重合体（Ｍｎ:１２４００）６７．０ｇ（５
．４ｍｍｏｌ）、２，６−ジクロロベンゾニトリル（２，６−ＤＢＮ）１．６５ｇ（９．６ｍｍｏｌ）、２，２−ビス（４−ヒドロキシフェニル）−１，１，１，３，３，３−ヘキサフルオロプロパン（Ｂｉｓ−ＡＦ）２０．２ｇ（６０ｍｍｏｌ）および炭酸カリウム１１．７ｇ（７８ｍｍｏｌ）をはかりとった。窒素置換後、ＤＭＡｃ３００ｍＬおよびトルエン１５０ｍＬを加えて攪拌し、オイルバスで反応液を１５０℃で加熱還流させた。反応によって生成した水はDean-stark管にトラップした。３時間後、水の生成がほとんど認められなくなったところで、トルエンをDean-stark管から系外に除去し、１６０℃で５時間反応を行った。次に、反応溶液を５０℃まで冷却した後、パーフルオロビフェニル（ＰＦＢＰ）１５．０ｇ（４５ｍｍｏｌ）を加えてさらに２時間重合を行った。反応終了後、ＤＭＡｃ９００ｍｌを加えて反応溶液を希釈し、臭化リチウム５１．７ｇ（５９５ｍｍｏｌ）を加えた。７時間攪拌後、反応液をアセトン５Ｌに注いで生成物を沈殿させた。次いで、得られた生成物を１Ｎ塩酸、純水の順で洗浄した後、乾燥して目的の重合体９３ｇを得た。得られた重合体のＭｗは１３５，０００であった。得られた重合体は式（３０−２）で表されるスルホン化ポリマーと推定される。このポリマーのイオン交換容量は２．３２ｍｅｑ／ｇであった。
【０１７３】
【化３９】
2006342243.tif 000040
【０１７４】
〔実施例２〕
実施例１において、２−クロロ−６−フルオロベンゾニトリルを４−クロロ−４’−フルオロベンゾフェノン（ＣＦＢＰ）４．２ｇ（１８ｍｍｏｌ）に変更し、得られた共重合体（Ｍｎ:１２０００）６４．８ｇ（５．４ｍｍｏｌ）を用いて重合し、臭化リチウム４
９．３３ｇ（２９４ｍｍｏｌ）を用いて加水分解したこと以外は、実施例１と同様の方法で合成を行い、Ｍｗが１５５，０００のスルホン化ポリマーを得た。このポリマーのイオン交換容量は２．２９ｍｅｑ／ｇであった。
【０１７５】
〔実施例３〕
実施例１において、式（３０−１）で表される重合体（Ｍｎ:１２４００）５２．８ｇ
（４．２ｍｍｏｌ）、２，６−ＤＢＮ１．８６ｇ（１０．８ｍｍｏｌ）、ＰＦＢＰをパーフルオロベンゼン（ＰＦＢ)８．３７ｇ（４５ｍｍｏｌ）、臭化リチウム４０．２ｇ（４
６３ｍｍｏｌ）に変更したこと以外は、実施例１と同様の方法で合成を行い、Ｍｗが１２８，０００のスルホン化ポリマーを得た。このポリマーのイオン交換容量は２．３１ｍｅｑ／ｇであった。
【０１７６】
〔実施例４〕
実施例１において、式（３０−１）で表される重合体（Ｍｎ:１２４００）６３．２４
ｇ（５．１ｍｍｏｌ）、２，３、５、６−テトラフルオロベンゾニトリル１．７３ｇ（９．９ｍｍｏｌ）、臭化リチウム４８．８ｇ（５６２ｍｍｏｌ）に変更したこと以外は、実施例１と同様の方法で合成を行い、Ｍｗが１３５，０００のスルホン化ポリマーを得た。このポリマーのイオン交換容量は２．２８ｍｅｑ／ｇであった。
【０１７７】
〔実施例５〕
攪拌機、温度計および窒素導入管を取り付けた１Ｌの三口フラスコに、１，３−〔７−（２，５−ジクロロベンゾイル）フェノキシ〕ナフタレンジスルホン酸ネオペンチル２０８．１ｇ（３００ｍｍｏｌ）、２−クロロ−６−フルオロベンゾニトリル２．８ｇ（１８ｍｍｏｌ）、ビス（トリフェニルホスフィン）ニッケルジクロリド３．９３ｇ（６ｍｍｏｌ）、ヨウ化ナトリウム１．３５ｇ（９ｍｍｏｌ）、トリフェニルホスフィン３１．５ｇ（１２０ｍｍｏｌ）および亜鉛４７．１ｇ（７２０ｍｍｏｌ）をはかりとり、乾燥窒素置換した。ここにＤＭＡｃ３６１ｍＬを加え、反応温度を８０℃に保持しながら３時間攪拌を続けた後、ＤＭＡｃ３６５ｍＬを加えて希釈し、不溶物を濾過した。ろ液をメタノール／塩酸中に注いでポリマーを凝固させ、凝固ポリマーをメタノールで洗浄した後、風乾させた。乾燥させた凝固ポリマーをテトラハイドロフランに再溶解し、メタノールで凝固させることにより精製を行った。得られたポリマー（式（３０−３））のＭｎは１１，０００、Ｍｗは２３，４００であった。
【０１７８】
【化４０】
2006342243.tif 000041
【０１７９】
攪拌機、温度計、Dean-stark管、窒素導入管および冷却管をとりつけた１Ｌの三口フラスコに、得られた式（３０−３）で表される重合体（Ｍｎ:１１，１００）５２．８ｇ（
４．８ｍｍｏｌ）、２，６−ＤＢＮ１．７６ｇ（１０．２ｍｍｏｌ）、Ｂｉｓ−ＡＦ２０．２ｇ（６０ｍｍｏｌ）および炭酸カリウム１１．７ｇ（７８ｍｍｏｌ）をはかりとった。窒素置換後、ＤＭＡｃ３００ｍＬおよびトルエン１５０ｍＬを加えて攪拌し、オイルバ
スで反応液を１５０℃で加熱還流させた。反応によって生成した水はDean-stark管にトラップした。３時間後、水の生成がほとんど認められなくなったところで、トルエンをDean-stark管から系外に除去し、１６０℃で５時間反応を行った。次に、反応溶液を５０℃まで冷却した後、ＰＦＢＰ１５．０ｇ（４５ｍｍｏｌ）を加えてさらに２時間重合を行った。反応終了後、ＤＭＡｃ９００ｍｌを加えて反応溶液を希釈し、臭化リチウム２１．８ｇ（２５２ｍｍｏｌ）を加えた。７時間攪拌後、反応液をアセトン５Ｌに注いで生成物を沈殿させた。次いで、得られた生成物を１Ｎ塩酸、純水の順で洗浄後、乾燥して目的の重合体９３ｇを得た。得られた重合体のＭｗは１４５，０００であった。得られた重合体は式（３０−４）で表されるスルホン化ポリマーと推定される。このポリマーのイオン交換容量は２．２８ｍｅｑ／ｇであった。
【０１８０】
【化４１】
2006342243.tif 000042
【０１８１】
〔実施例６〕
実施例５において、２−クロロ−６−フルオロベンゾニトリルをＣＦＢＰ４．２ｇ（１８ｍｍｏｌ）に変更し、得られた共重合体（Ｍｎ:１１５００）６２．１ｇ（５．４ｍｍ
ｏｌ）を用いて重合を行い、臭化リチウム２５．５ｇ（２９４ｍｍｏｌ）を用いて加水分解を行ったこと以外は、実施例１と同様の方法で合成を行い、Ｍｗが１５２，０００のスルホン酸基含有ポリマーを得た。このポリマーのイオン交換容量は２．２７ｍｅｑ／ｇであった。
【０１８２】
〔実施例７〕
撹拌羽根、温度計および窒素導入管を取り付けた５００ｍＬの３口フラスコに、２，５−ジクロロ−４’−（４−フェノキシフェノキシ）ベンゾフェノン（２，５−ＤＣＰＰＢ）８４．０ｇ（１９３ｍｍｏｌ）、ＣＦＢＰ１．６４ｇ（７ｍｍｏｌ）、ビス（トリフェニルホスフィン）ニッケルジクロリド３．９３ｇ（６ｍｍｏｌ）、よう化ナトリウム３．９０ｇ（２６ｍｍｏｌ）、トリフェニルホスフィン２１．０ｇ（８０ｍｍｏｌ）および亜鉛３１．４ｇ（４８０ｍｍｏｌ）をはかりとった。７０℃に加熱したオイルバスにフラスコをつけ、２時間真空乾燥した。内部を数回乾燥窒素置換した後、脱水したＮ-メチルピ
ロリドン１８７ｍｌを加えて重合を開始した。反応温度が９０℃を超えないように制御しながら３時間重合を続けた。次に、テトラヒドロフラン２５０ｍｌを加えて重合溶液を希釈し、不溶物をろ過した。ろ液を４Ｌのメタノールに注ぎ、反応物を凝固させた。これをろ過、乾燥し、目的の重合体（式（３０−５））６９ｇを得た。ＧＰＣ（ポリスチレン換算）で求めた生成物のＭｎは１３，７００、Ｍｗは４３，３００であった。
【０１８３】
【化４２】
2006342243.tif 000043
【０１８４】
撹拌羽根、温度計、Ｄｅａｎ−ｓｔａｒk管、還流冷却管および窒素導入管を取り付け
た５００ｍＬの３口フラスコに、式（３０−５）で表される重合体（Ｍｎ:１３，７００
）６５．８ｇ（４．８ｍｍｏｌ）、２，６−ＤＢＮ１．７６ｇ（１０．２ｍｍｏｌ）、Ｂｉｓ−ＡＦ２０．２ｇ（６０ｍｍｏｌ）、炭酸カリウム１１．７ｇ（７８ｍｍｏｌ）、ＤＭＡｃ３００ｍＬおよびトルエン１５０ｍＬを加えた。反応液を加熱撹拌し、２時間還流させ、Ｄｅａｎ−ｓｔａｒk管から反応によって生成した水と、トルエン約３００ｍＬを
除去した。反応溶液を５０℃まで冷却した後、ＰＦＢＰ１５．０ｇ（４５ｍｍｏｌ）を加えて２時間重合した。ＤＭＡｃ９００ｍＬを加えて反応溶液を希釈後、不溶の塩をろ過によって除去した。ろ液をメタノール７．５Ｌに注ぎ、重合体を沈殿させた。これをろ過、乾燥し、目的の共重合体（式（３０−６））９５ｇを得た。得られた共重合体のＭｗは１８４，０００であった。
【０１８５】
【化４３】
2006342243.tif 000044
【０１８６】
撹拌羽根、温度計および窒素導入管を取り付けた３００ｍＬの３口フラスコに、得られた式（３０−６）で表される重合体２０ｇおよび濃硫酸２００ｍＬをとり、７０℃で５時間撹拌した。ポリマーをろ過し、蒸留水で、洗浄液のｐＨが中性になるまで洗浄した。次に、真空乾燥し、目的の重合体２３ｇを得た。得られた重合体のＭｗは１９４，０００であった。得られた重合体は下記式（３０−７）で表されるスルホン化ポリマーと推定される。このポリマーのイオン交換容量は２．２９ｍｅｑ／ｇであった。
【０１８７】
【化４４】
2006342243.tif 000045
【０１８８】
〔実施例８〕
実施例７において、ＣＦＢＰを２−クロロ−６−フルオロベンゾニトリル１．０９ｇ（７ｍｍｏｌ）に変更し、得られた共重合体（Ｍｎ:１２，７００）６１．０（４．８ｍｍ
ｏｌ）を用いたこと以外は、実施例７と同様の方法で合成を行い、Ｍｗが１７３，０００のスルホン化ポリマーを得た。このポリマーのイオン交換容量は２．２３ｍｅｑ／ｇであった。
【０１８９】
〔実施例９〕
攪拌羽根、温度計および窒素導入管を取り付けた１Ｌのフラスコに、２，５−ジクロロ−４’−（テトラヒドロ−２−ピラニルオキシ）ベンゾフェノン１０５．４ｇ（３００ｍｍｏｌ）、２−クロロ−６−フルオロベンゾニトリル２．８ｇ（１８ｍｍｏｌ）、ビス（トリフェニルホスフィン）ニッケルジクロリド３．９３ｇ（６ｍｍｏｌ）、ヨウ化ナトリウム１．３５ｇ（９ｍｍｏｌ）、トリフェニルホスフィン３１．５ｇ（１２０ｍｍｏｌ）および亜鉛４７．１ｇ（７２０ｍｍｏｌ）をとり、真空乾燥した。乾燥窒素でフラスコ内を置換した後、ＤＭＡｃ３１６ｍＬを加え、重合を開始した。重合中は反応液の温度が７０〜９０℃の範囲になるように制御した。３時間後、ＤＭＡｃ１２００ｍＬを加えて希釈し、不溶物をろ過して、重合体溶液のろ液を得た。
【０１９０】
この重合体溶液のろ液のうち微量を採取して、メタノールに注いで重合体を沈殿させ、ろ過により沈殿物を分別した後、この沈殿物を乾燥させた。また、この固体についてＧＰＣで求めたＭｎは１２，８００、Ｍｗは３０，０００であった。一方、残りの重合体溶液のろ液を、濃塩酸１０ｖｏｌ％を含むメタノール６Ｌに注ぎ、重合体を沈殿させた。次に、ろ過により沈殿物を分別した後、得られた固体を乾燥させて、目的の重合体（式（３０−８））８０．２ｇを得た。
【０１９１】
【化４５】
2006342243.tif 000046
【０１９２】
撹拌羽根、温度計、Ｄｅａｎ−ｓｔａｒk管、還流冷却管および窒素導入管を取り付け
た５００ｍＬの３口フラスコに、得られた式（３０−８）で表される重合体（Ｍｎ：１２８００）６９．１ｇ（５．４ｍｍｏｌ）、Ｂｉｓ−ＡＦ２０．２ｇ（６０ｍｍｏｌ）、２，６−ＤＢＮ１．６５ｇ（９．６ｍｍｏｌ）、炭酸カリウム１１．７ｇ（７８ｍｍｏｌ）、ＤＭＡｃ３００ｍＬおよびトルエン１５０ｍＬを加えた。反応液を加熱撹拌し、２時間還流させ、Ｄｅａｎ−ｓｔａｒk管から反応によって生成した水と、トルエン約３００ｍ
Ｌを除去した。反応溶液を５０℃まで冷却した後、ＰＦＢＰ１５．０ｇ（４５ｍｍｏｌ）を加え、２時間重合した。ＤＭＡｃ９００ｍＬを加えて反応溶液を希釈後、不溶の塩をろ過によって除去した。ろ液をメタノール７．５Ｌに注ぎ、重合体を沈殿させた。これをろ過、乾燥し、目的の共重合体（式（３０−９））９８ｇを得た。
【０１９３】
【化４６】
2006342243.tif 000047
【０１９４】
得られた式（３０−９）で表される共重合体１５．２ｇをＤＭＡｃ２５０ｍＬに添加し、１００℃に加熱しながら攪拌し溶解させた。次に、水素化リチウム１．０６ｇ（１３３ｍｍｏｌ）を加え、２時間攪拌した後、ブタンスルトン１８．１ｇ（１３３ｍｍｏｌ）を加え、８時間反応させた。次いで、反応液中の不溶物をろ過した後、ろ液を１Ｎ塩酸に注いで重合体を沈殿させた。沈殿させた重合体を１Ｎ塩酸で洗浄した後、蒸留水でｐＨが中性になるまで洗浄した。この重合体を７５℃で乾燥させて、粉末状の重合体１８．２ｇを得た。得られた重合体のＭｗは１４０，０００であった。得られた重合体は下記式（３０−１０）で表されるスルホン化ポリアリーレンと推定される。このポリマーのイオン交換容量は１．８３ｍｅｑ／ｇであった。
【０１９５】
【化４７】
2006342243.tif 000048
【０１９６】
〔実施例１０〕
実施例９において、２，５−ジクロロ−４’−（テトラヒドロ−２−ピラニルオキシ）ベンゾフェノンを２，５−ジクロロ−２’，４’−ジ（テトラヒドロ−２−ピラニルオキシ）ベンゾフェノン１３５．４ｇ（３００ｍｍｏｌ）に変更し、得られた重合体（Ｍｎ：１１，２００）４７．０ｇ（４．２ｍｍｏｌ）を用いたこと以外は、実施例９と同様にして式（３０−１１）で表される共重合体を合成した。
【０１９７】
【化４８】
2006342243.tif 000049
【０１９８】
さらに、得られた式（３０−１１）で表される共重合体１５．２ｇ、水素化リチウム２
．１６ｇ（２６６ｍｍｏｌ）、ブタンスルトン３６．２ｇ（２６６ｍｍｏｌ）を用いたこと以外は、実施例９と同様の方法で合成を行った。得られた共重合体（式（３０−１２））のＭｗは１３５，０００であった。このポリマーのイオン交換容量は２．２５ｍｅｑ／ｇであった。
【０１９９】
【化４９】
2006342243.tif 000050
【０２００】
〔比較例１〕
実施例１において、式（３０−１）で表されるポリマーの使用量を９３．０ｇ（７．５ｍｍｏｌ）、２，６−ＤＢＮの使用量を９．０ｇ（５２．２ｍｍｏｌ）、ＰＦＢＰの使用量を０．１ｇ（０．３ｍｍｏｌ）、臭化リチウムの使用量を７１．８ｇ（８２７ｍｍｏｌ）に変更したこと以外は、実施例１と同様の方法で合成を行い、Ｍｗが１３８，０００のスルホン化ポリマーを得た。このポリマーのイオン交換容量は２．６８ｍｅｑ／ｇであった。
【０２０１】
〔比較例２〕
実施例７において、式（３０−５）で表されるポリマーの使用量を９０．４ｇ（６．６ｍｍｏｌ）、２，６−ＤＢＮの使用量を９．１ｇ（５３．１ｍｍｏｌ）、ＰＦＢＰのし容量を０．１ｇ（０．３ｍｍｏｌ）に変更したこと以外は、実施例７と同様の方法で合成を行い、Ｍｗが１８３，０００のスルホン化ポリマーを得た。このポリマーのイオン交換容量は２．６５ｍｅｑ／ｇであった。
【０２０２】
〔比較例３〕
実施例９において、（３０−８）で表されるポリマーの使用量を１１５．２ｇ（９ｍｍｏｌ）、２，６−ＤＢＮの使用量を８．７２ｇ（５．１ｍｍｏｌ）、ＰＦＢＰの使用量を０．１ｇ（０．３ｍｍｏｌ）に変更したこと以外は、実施例９と同様の方法で合成を行い、Ｍｗが１４３，０００のスルホン化ポリマーを得た。このポリマーのイオン交換容量は２．２５ｍｅｑ／ｇであった。
【０２０３】
〔評価結果〕
実施例１〜１０および比較例１〜３でそれぞれ得られたスルホン化ポリマーの特性を表１に示す。
【０２０４】
【表１】
2006342243.tif 000051